(57)【特許請求の範囲】
【請求項１】
（Ａ）下記一般式（１）で示される含フッ素アミド化合物：          １００質量部、
【化１】
0005459033.tif 000050
（式中、Ｒ1は互いに独立にビニル基又は炭素数１〜４のアルキル基、Ｒ2は互いに独立に炭素数１〜６のアルキレン基、Ｒ3は互いに独立に水素原子又はフッ素置換されていてもよい炭素数１〜４のアルキル基、Ｒｆ1はパーフルオロアルキレン基又は２価のパーフルオロポリエーテル基である。）
（Ｂ）１分子中に１価のパーフルオロアルキル基、１価のパーフルオロオキシアルキル基、２価のパーフルオロアルキレン基又は２価のパーフルオロオキシアルキレン基を１個以上有し、かつケイ素原子に直結した水素原子を２個以上有し、これら以外のケイ素原子に結合した１価の置換基が炭素数１〜２０の非置換又はハロゲン原子置換のアルキル基、アリール基又はアラルキル基である含フッ素有機ケイ素化合物：
（Ａ）成分中のビニル基１モルに対してＳｉＨ基として０．５〜３．０モルとなる量、
（Ｃ）触媒量の白金族化合物、
（Ｄ）１分子中にケイ素原子に直結した水素原子と、炭素原子又は炭素原子と酸素原子を介してケイ素原子に結合したエポキシ基及び／又はトリアルコキシシリル基とをそれぞれ１個以上有するオルガノシロキサン：                          ０．１〜１０質量部
を含有することを特徴とする接着剤組成物。
【請求項２】
（Ｄ）成分のオルガノシロキサンが、更に炭素原子又は炭素原子と酸素原子を介してケイ素原子に結合した１価のパーフルオロアルキル基又は１価のパーフルオロオキシアルキル基を１個以上有するものである請求項１記載の接着剤組成物。
【発明の詳細な説明】
【技術分野】
【０００１】
本発明は、硬化後に含フッ素エラストマーを形成し、硬化時に金属やプラスチック等の各種基材に対して強固に接着する接着剤組成物に関する。特に、耐溶剤性、耐油性、耐薬品性、耐熱性、低温特性、低透湿性、電気絶縁性だけでなく、耐酸性にも優れた硬化物を与える接着剤組成物に関する。
【背景技術】
【０００２】
従来より、アルケニル基とヒドロシリル基との付加反応を利用した硬化性含フッ素エラストマー組成物は公知であり、更に第３成分として、ヒドロシリル基とエポキシ基及び／又はトリアルコキシシリル基を有するオルガノポリシロキサンを添加することにより、自己接着性を付与した組成物も提案されている（特許第３２３９７１７号公報、特許第３５６７９７３号公報：特許文献１，２参照）。当該組成物は、短時間の加熱により硬化させることができ、得られた硬化物は、耐溶剤性、耐油性、耐薬品性、耐熱性、低温特性、低透湿性、電気絶縁性に優れているので、これらの特性が要求される各種工業分野の接着用途に使用される。特に、自動車工業において電装部品の接着シール用途に多用されている。
【０００３】
しかしながら、該組成物から得られる硬化物は、過酷な条件下、例えば、自動車のガソリンエンジンやディーゼルエンジンの排気ガス等の高温かつ強酸性雰囲気に曝された場合、或いは、高温の酸敗劣化オイル（エンジンオイル、トランスミッションオイル等）に接触、浸漬された場合、短期間の内に変色や分解劣化が生じ、シール機能が著しく低下してしまうという難点があった。近年、電気・電子部品の接着シール用途でも過酷な環境下で使用されるケースが増えてきており、上記特性を有するだけでなく、耐酸性が更に向上した硬化物を与える接着剤組成物の出現が望まれていた。
【０００４】
なお、特許第２９９０６４６号公報（特許文献３）に記載された、ポリマー末端構造が［芳香環−Ｓｉ原子−ビニル基］であるポリマーは、［Ｓｉ原子−ビニル基］を有するため速硬化性に優れているが、芳香環とＳｉ原子との結合部位は耐酸性に劣ることが知られている。一方、ポリマー末端に［芳香環−Ｓｉ原子−ビニル基］構造がないポリマー（例えば、ポリマー末端構造が［芳香環−アルキレン基−ビニル基］構造であるポリマーや、ポリマー末端構造が［側鎖に芳香環置換基を有するアミド基−アルキレン基−ビニル基］構造であるポリマー等）は、耐酸性に優れるものの、速硬化性に劣るという欠点があった。
【先行技術文献】
【特許文献】
【０００５】
【特許文献１】特許第３２３９７１７号公報
【特許文献２】特許第３５６７９７３号公報
【特許文献３】特許第２９９０６４６号公報
【発明の概要】
【発明が解決しようとする課題】
【０００６】
本発明は、上記事情に鑑みなされたもので、耐溶剤性、耐薬品性、耐熱性、低温特性、低透湿性、電気絶縁性に優れ、短時間の加熱によって金属やプラスチック等の幅広い種類の基材に対して良好な接着性を示し、かつ耐酸性が更に向上した硬化物を与えることができる接着剤組成物を提供することを目的とする。
【課題を解決するための手段】
【０００７】
本発明者らは、上記目的を達成するため鋭意検討した結果、（Ａ）１分子中に芳香環と直結しないケイ素原子結合ビニル基を、好ましくは分子鎖末端に２個以上有し、かつ主鎖中にポリフルオロ構造（例えば、パーフルオロアルキレン構造やパーフルオロオキシアルキレン構造等の２価のパーフルオロ構造など）を有する含フッ素アミド化合物、（Ｂ）１分子中に１価のパーフルオロアルキル基、１価のパーフルオロオキシアルキル基、２価のパーフルオロアルキレン基又は２価のパーフルオロオキシアルキレン基を１個以上有し、かつケイ素原子に直結した水素原子を２個以上有し、これら以外のケイ素原子に結合した１価の置換基が炭素数１〜２０の非置換又はハロゲン原子置換のアルキル基、アリール基又はアラルキル基である含フッ素有機ケイ素化合物、及び（Ｃ）白金族化合物を含有してなる付加反応型硬化性組成物に、（Ｄ）１分子中にケイ素原子に直結した水素原子と、炭素原子又は炭素原子と酸素原子を介してケイ素原子に結合したエポキシ基及び／又はトリアルコキシシリル基とをそれぞれ１個以上有するオルガノシロキサンを添加した組成物が、耐溶剤性、耐薬品性、耐熱性、低温特性、低透湿性、電気絶縁性に優れ、短時間の加熱によって金属やプラスチック等の幅広い種類の基材に対して良好な接着性を示し、かつ耐酸性が更に向上した硬化物を与えることを知見し、本発明をなすに至ったものである。
【０００８】
従って、本発明は、下記の接着剤組成物を提供する。
〔請求項１〕
（Ａ）下記一般式（１）で示される含フッ素アミド化合物：          １００質量部、
【化１】
0005459033.tif 000002
（式中、Ｒ1は互いに独立にビニル基又は炭素数１〜４のアルキル基、Ｒ2は互いに独立に炭素数１〜６のアルキレン基、Ｒ3は互いに独立に水素原子又はフッ素置換されていてもよい炭素数１〜４のアルキル基、Ｒｆ1はパーフルオロアルキレン基又は２価のパーフルオロポリエーテル基である。）
（Ｂ）１分子中に１価のパーフルオロアルキル基、１価のパーフルオロオキシアルキル基、２価のパーフルオロアルキレン基又は２価のパーフルオロオキシアルキレン基を１個以上有し、かつケイ素原子に直結した水素原子を２個以上有し、これら以外のケイ素原子に結合した１価の置換基が炭素数１〜２０の非置換又はハロゲン原子置換のアルキル基、アリール基又はアラルキル基である含フッ素有機ケイ素化合物：
（Ａ）成分中のビニル基１モルに対してＳｉＨ基として０．５〜３．０モルとなる量、
（Ｃ）触媒量の白金族化合物、
（Ｄ）１分子中にケイ素原子に直結した水素原子と、炭素原子又は炭素原子と酸素原子を介してケイ素原子に結合したエポキシ基及び／又はトリアルコキシシリル基とをそれぞれ１個以上有するオルガノシロキサン：                          ０．１〜１０質量部
を含有することを特徴とする接着剤組成物。
〔請求項２〕
（Ｄ）成分のオルガノシロキサンが、更に炭素原子又は炭素原子と酸素原子を介してケイ素原子に結合した１価のパーフルオロアルキル基又は１価のパーフルオロオキシアルキル基を１個以上有するものである請求項１記載の接着剤組成物。
【発明の効果】
【０００９】
本発明の接着剤組成物によれば、耐溶剤性、耐薬品性、耐熱性、低温特性、低透湿性、電気絶縁性に優れ、比較的低温かつ短時間の加熱によって金属やプラスチック等の幅広い種類の基材に対して良好な接着性を有する硬化物を与えることができると共に、強酸類に対する耐久性に優れた硬化物を与えるので、過酷な条件に曝される各種電気・電子部品の接着剤として好適に使用することができる。
【発明を実施するための形態】
【００１０】
以下、本発明につき更に詳しく説明する。
〔（Ａ）成分〕
本発明の（Ａ）成分は、１分子中に２個以上のビニル基を有する直鎖状ポリフルオロアミド化合物であり、下記一般式（１）で表される、ポリマー末端構造として、ケイ素原子に結合したビニル基［Ｓｉ原子−ビニル基］を有すると共に、なおかつ、芳香環とケイ素原子が結合した部位［芳香環−Ｓｉ原子］を有さない特定のポリマー末端構造を有するものである。
【化２】
0005459033.tif 000003
（式中、Ｒ1は互いに独立にビニル基又は炭素数１〜４のアルキル基、Ｒ2は互いに独立に炭素数１〜６のアルキレン基、Ｒ3は互いに独立に水素原子又はフッ素置換されていてもよい炭素数１〜４のアルキル基、Ｒｆ1はパーフルオロアルキレン基又は２価のパーフルオロポリエーテル基である。）
【００１１】
上記式（１）中、Ｒ1はビニル基又は炭素数１〜４のアルキル基であり、具体的には、ビニル基、メチル基、エチル基、プロピル基、ブチル基等が挙げられる。Ｒ2は炭素数１〜６、好ましくは炭素数３〜６のアルキレン基であり、具体的には、メチレン基、エチレン基、プロピレン基（トリメチレン基、メチルエチレン基）、ブチレン基（テトラメチレン基、メチルプロピレン基）、ヘキサメチレン基等が挙げられる。Ｒ3は水素原子又はフッ素置換されていてもよい炭素数１〜４のアルキル基であり、フッ素置換されていてもよい炭素数１〜４のアルキル基として、具体的には、メチル基、エチル基、プロピル基、ブチル基等のアルキル基、これらの基の水素原子の一部又は全部がフッ素原子で置換された基、例えばトリフルオロメチル基等が挙げられる。なお、Ｒ1としては、メチル基、ビニル基が好ましく、Ｒ2としては、エチレン基、トリメチレン基が好ましい。
【００１２】
Ｒｆ1はパーフルオロアルキレン基又は２価のパーフルオロポリエーテル基であり、パーフルオロアルキレン基としては、炭素数２〜１０、好ましくは炭素数２〜６程度の直鎖状又は分岐状のパーフルオロアルキレン基が挙げられる。
【００１３】
また、２価のパーフルオロポリエーテル基としては、
−ＣeＦ2eＯ−
（式中、ｅは１〜６の整数である。）
の多数の繰り返し単位を含むもので、該繰り返し単位としては、例えば、下記一般式（２）で示されるものなどが挙げられる。
−（ＣeＦ2eＯ）f−                    （２）
（式中、ｅは上記と同じ、ｆは２０〜６００、好ましくは３０〜４００、より好ましくは３０〜２００の整数である。）
【００１４】
上記式−ＣeＦ2eＯ−で示される繰り返し単位は、例えば下記の単位等が挙げられる。なお、パーフルオロポリエーテル構造は、これらの繰り返し単位の１種単独で構成されていてもよいし、２種以上の組み合わせであってもよい。
−ＣＦ2Ｏ−
−ＣＦ2ＣＦ2Ｏ−
−ＣＦ2ＣＦ2ＣＦ2Ｏ−
−ＣＦ（ＣＦ3）ＣＦ2Ｏ−
−ＣＦ2ＣＦ2ＣＦ2ＣＦ2Ｏ−
−ＣＦ2ＣＦ2ＣＦ2ＣＦ2ＣＦ2ＣＦ2Ｏ−
−Ｃ（ＣＦ3）2Ｏ−
これらの中では、特に下記単位が好適である。
−ＣＦ2Ｏ−
−ＣＦ2ＣＦ2Ｏ−
−ＣＦ2ＣＦ2ＣＦ2Ｏ−
−ＣＦ（ＣＦ3）ＣＦ2Ｏ−
【００１５】
かかるパーフルオロポリエーテル構造としては、下記のものが例示される。
【化３】
0005459033.tif 000004
（Ｙは、Ｆ又はＣＦ3基であり、ｐ，ｑ及びｒは、ｐ≧０、ｑ≧０、０≦ｐ＋ｑ≦２００、特に２≦ｐ＋ｑ≦１５０、及び０≦ｒ≦６を満たす整数である。）
【化４】
0005459033.tif 000005
（Ｙは、Ｆ又はＣＦ3基であり、ｖ及びｗは、各々１≦ｖ≦２０、１≦ｗ≦２０を満たす整数である。）
−ＣＦ2ＣＦ2−（ＯＣＦ2ＣＦ2ＣＦ2）z−ＯＣＦ2ＣＦ2−
（ｚは、１≦ｚ≦１００を満たす整数である。）
【００１６】
Ｒｆ1の具体例としては、下記のものが例示される。
−Ｃ4Ｆ8−      −Ｃ6Ｆ12−
【化５】
0005459033.tif 000006
（ｓ，ｔ及びｕは、ｓ≧０、ｔ≧０、０≦ｓ＋ｔ≦２００、特に２≦ｓ＋ｔ≦１５０、及び０≦ｕ≦６を満たす整数である。）
【化６】
0005459033.tif 000007
（式中、ｍ、ｎはそれぞれ上記範囲の整数である。）
【００１７】
次に、上記一般式（１）で示される含フッ素アミド化合物の具体例としては、例えば、下記のものが挙げられる。
【化７】
0005459033.tif 000008
（式中、ｍは１〜１００の整数、ｎは１〜１００の整数、ｍ＋ｎは２〜２００の整数である。）
【００１８】
上記一般式（１）の含フッ素アミド化合物の粘度（２３℃）は、１００〜１００，０００ｍＰａ・ｓ、より好ましくは５００〜５０，０００ｍＰａ・ｓ、更に好ましくは１，０００〜２０，０００ｍＰａ・ｓの範囲内にあることが、本組成物をシール、ポッティング、コーティング、含浸等に使用する際に、硬化においても適当な物理的特性を有するので望ましい。当該粘度範囲内で、用途に応じて最も適切な粘度を選択することができる。なお、粘度は、ブルックフィールド型回転粘度計により測定した値である（以下、同じ）。
【００１９】
〔（Ｂ）成分〕
（Ｂ）成分は、１分子中に１価又は２価の含フッ素有機基を１個以上、好ましくは１〜１０個有し、かつケイ素原子に直結した水素原子（即ち、ＳｉＨで示されるヒドロシリル基）を２個以上（通常、２〜２００個程度）、好ましくは２〜５０個有する、例えば分子中にシロキサン構造及び／又はシルアルキレン構造等を有する、含フッ素有機ケイ素化合物である。本発明の（Ｂ）成分は、上記（Ａ）成分の架橋剤乃至鎖長延長剤として機能するものであり、また、（Ａ）成分との相溶性、分散性、硬化後の均一性等の観点から、１分子中に１個以上の１価又は２価の含フッ素有機基（具体的には、１価のパーフルオロアルキル基、１価のパーフルオロオキシアルキル基（１価のパーフルオロポリエーテル基）、２価のパーフルオロアルキレン基又は２価のパーフルオロオキシアルキレン基（２価のパーフルオロポリエーテル基）を有するものである。
【００２０】
この１価又は２価の含フッ素有機基としては、例えば、下記一般式で表されるもの等を挙げることができる。
ＣgＦ2g+1−
（式中、ｇは１〜２０、好ましくは２〜１０の整数である。）
Ｆ−［ＣＦ（ＣＦ3）ＣＦ2Ｏ］h−ＣiＦ2i−
（式中、ｈは１〜２００、好ましくは２〜１００の整数、ｉは１〜３の整数である。）
−ＣgＦ2g−
（式中、ｇは１〜２０、好ましくは２〜１０の整数である。）
【化８】
0005459033.tif 000009
（式中、ｊ及びｋは１以上の整数、ｊ＋ｋ（平均）＝２〜２００、好ましくは２〜１００である。）
−ＣＦ2Ｏ−（ＣＦ2ＣＦ2Ｏ）x−（ＣＦ2Ｏ）y−ＣＦ2−
（式中、ｘは１〜２００の整数、ｙは１〜５０の整数である。）
【００２１】
また、これらパーフルオロアルキル基、パーフルオロオキシアルキル基、パーフルオロアルキレン基又はパーフルオロオキシアルキレン基とケイ素原子とは２価の連結基により繋がれていることが好ましく、該２価の連結基としては、アルキレン基、アリーレン基及びそれらの組み合わせ、或いはこれらの基にエーテル結合酸素原子、アミド結合、カルボニル結合、シリレン基、エステル結合等を介在させたものであってもよく、例えば、
−ＣＨ2ＣＨ2−
−ＣＨ2ＣＨ2ＣＨ2−
−ＣＨ2ＣＨ2ＣＨ2ＯＣＨ2−
−ＣＨ2ＣＨ2ＣＨ2−ＮＨ−ＣＯ−
−ＣＨ2ＣＨ2ＣＨ2−Ｎ（Ｐｈ）−ＣＯ−
−ＣＨ2ＣＨ2ＣＨ2−Ｎ（ＣＨ3）−ＣＯ−
−ＣＨ2ＣＨ2ＣＨ2−Ｎ（ＣＨ2ＣＨ3）−ＣＯ−
−ＣＨ2ＣＨ2−Ｓｉ（ＣＨ3）2−ＣＨ2ＣＨ2ＣＨ2−Ｎ（Ｐｈ）−ＣＯ−
−ＣＨ2ＣＨ2−Ｓｉ（ＣＨ3）2−Ｐｈ−Ｎ（ＣＨ3）−ＣＯ−
−ＣＨ2ＣＨ2−Ｓｉ（ＣＨ3）2−Ｐｈ−Ｎ（Ｃ2Ｈ5）−ＣＯ−
−ＣＨ2ＣＨ2ＣＨ2−Ｓｉ（ＣＨ3）2−Ｐｈ−Ｎ（ＣＨ3）−ＣＯ−
−ＣＨ2ＣＨ2ＣＨ2−Ｏ−ＣＯ−
（但し、Ｐｈはフェニル基又はフェニレン基である。）
等の、好ましくは炭素数２〜１２のものが挙げられる。
【００２２】
また、この（Ｂ）成分の有機ケイ素化合物における上記１価又は２価の含フッ素有機基及びケイ素原子に結合した水素原子以外のケイ素原子に結合した１価の置換基は、炭素数１〜２０、好ましくは炭素数１〜１２の非置換又はハロゲン原子置換のアルキル基、アリール基又はアラルキル基である。具体的には、メチル基、エチル基、プロピル基、ブチル基、ヘキシル基、シクロヘキシル基、オクチル基等のアルキル基；フェニル基、トリル基等のアリール基；ベンジル基、フェニルエチル基、フェニルプロピル等のアラルキル基や、これらの基の水素原子の一部又は全部をフッ素等のハロゲン原子で置換した、炭素数１〜２０の非置換又は置換炭化水素基が挙げられる。
【００２３】
更に、（Ｂ）成分の有機ケイ素化合物の形状は、環状、鎖状、分岐状のいずれでもよく、１分子中のケイ素原子数は特に制限されないが、通常２〜６０、特に３〜３０程度が好ましい。
【００２４】
このような１価又は２価の含フッ素有機基及びケイ素原子結合水素原子を有する（Ｂ）成分としては、例えば下記のような、シロキサン構造及び／又はシルアルキレン構造を有する有機ケイ素化合物が挙げられる。なお、これらの化合物は、１種単独で用いても２種以上併用してもよい。また、下記式において、Ｍｅはメチル基、Ｐｈはフェニル基を示す。
【００２５】
【化９】
0005459033.tif 000010
【００２６】
【化１０】
0005459033.tif 000011
【００２７】
【化１１】
0005459033.tif 000012
【００２８】
【化１２】
0005459033.tif 000013
【００２９】
【化１３】
0005459033.tif 000014
【００３０】
【化１４】
0005459033.tif 000015
【００３１】
【化１５】
0005459033.tif 000016
【００３２】
【化１６】
0005459033.tif 000017
【００３３】
【化１７】
0005459033.tif 000018
【００３４】
【化１８】
0005459033.tif 000019
【００３５】
【化１９】
0005459033.tif 000020
【００３６】
【化２０】
0005459033.tif 000021
【００３７】
【化２１】
0005459033.tif 000022
【００３８】
【化２２】
0005459033.tif 000023
【００３９】
【化２３】
0005459033.tif 000024
【００４０】
【化２４】
0005459033.tif 000025
【００４１】
【化２５】
0005459033.tif 000026
【００４２】
上記（Ｂ）成分の配合量は、上記（Ａ）成分中のビニル基１モルに対し、（Ｂ）成分中のヒドロシリル基（ＳｉＨ基）が０．５〜３モル、好ましくは０．８〜２モルとなる量である。ＳｉＨ基が少なすぎると、架橋度合が不十分となる結果、硬化物が得られず、また多すぎると硬化時に発泡してしまう。
なお、本発明においては、上記（Ａ）成分中のビニル基１モルに対し、（Ｂ）成分と後述する（Ｄ）成分との合計のＳｉＨ基が、０．５５〜３．２モル、特に０．８５〜２．２モルとなる量で使用することが好ましい。
【００４３】
〔（Ｃ）成分〕
本発明の（Ｃ）成分の白金族化合物は、（Ａ）成分中のビニル基と（Ｂ）成分中のヒドロシリル基との付加反応を促進する触媒である。この白金族化合物（白金族金属触媒）としては、入手が比較的容易である点から、白金化合物がよく用いられる。該白金化合物としては、例えば、塩化白金酸又は塩化白金酸とエチレン等のオレフィンとの錯体、アルコール、ビニルシロキサンとの錯体、及びシリカ、アルミナ、カーボン等に担持された金属白金を挙げることができる。白金化合物以外の白金族金属触媒としては、ロジウム、ルテニウム、イリジウム及びパラジウム系化合物、例えば、ＲｈＣｌ（ＰＰｈ3）3、ＲｈＣｌ（ＣＯ）（ＰＰｈ3）2、Ｒｕ3（ＣＯ）12、ＩｒＣｌ（ＣＯ）（ＰＰｈ3）2、Ｐｄ（ＰＰｈ3）4等を例示することができる。なお、前記式中、Ｐｈはフェニル基である。
【００４４】
これらの触媒の使用にあたっては、それが固体触媒であるときには固体状で使用することも可能であるが、より均一な硬化物を得るためには塩化白金酸や錯体を適切な溶剤に溶解したものを（Ａ）成分の含フッ素アミド化合物に相溶させて使用することが好ましい。
【００４５】
（Ｃ）成分の使用量は、触媒量でよいが、例えば（Ａ）及び（Ｂ）成分の合計質量に対して０．１〜５００ｐｐｍ（白金族金属原子換算）を配合することが好ましい。
【００４６】
〔（Ｄ）成分〕
本発明の（Ｄ）成分であるオルガノシロキサンは、これを配合することによって本発明の組成物に自己接着性を十分に発現させるためのものである。該オルガノシロキサンは、１分子中にケイ素原子に直結した水素原子（ＳｉＨ基）と、炭素原子又は炭素原子と酸素原子を介してケイ素原子に結合したエポキシ基及び／又はトリアルコキシシリル基とをそれぞれ１個以上有するものであり、好ましくは、更に加えて炭素原子又は炭素原子と酸素原子を介してケイ素原子に結合したパーフルオロアルキル基又はパーフルオロオキシアルキル基を１個以上有するものである。
【００４７】
このオルガノシロキサンのシロキサン骨格は、環状、鎖状、分岐状などのいずれでもよく、またこれらの混合形態でもよい。（Ｄ）成分のオルガノシロキサンとしては、下記一般式で表わされるものを用いることができる。
【００４８】
【化２６】
0005459033.tif 000027
（式中、Ｒ4は非置換又は置換の１価炭化水素基であり、Ａは炭素原子又は炭素原子と酸素原子を介してケイ素原子に結合したエポキシ基又はトリアルコキシシリル基を示し、Ｂは炭素原子又は炭素原子と酸素原子を介してケイ素原子に結合したパーフルオロアルキル基又はパーフルオロオキシアルキル基を示す。ｗ’は０〜１００の整数、ｘ’は１〜１００の整数、ｙ’は１〜１００の整数、ｚ’は０〜１００の整数を示す。）
【００４９】
Ｒ4の非置換又は置換の１価炭化水素基としては、炭素数１〜１０、特に炭素数１〜８のものが好ましく、具体的には、メチル基、エチル基、プロピル基、ブチル基、ヘキシル基、シクロヘキシル基、オクチル基等のアルキル基；フェニル基、トリル基等のアリール基；ベンジル基、フェニルエチル基等のアラルキル基などや、これらの基の水素原子の一部又は全部をフッ素等のハロゲン原子で置換した置換１価炭化水素基などが挙げられ、この中で特にメチル基が好ましい。
【００５０】
ｗ’は０〜２０の整数であることが好ましく、ｘ’は１〜２０の整数であることが好ましく、ｙ’は１〜２０の整数であることが好ましく、ｚ’は１〜２０の整数であることが好ましく、ｗ’＋ｘ’＋ｙ’＋ｚ’は３〜５０の整数であることが好ましい。
【００５１】
Ａは、炭素原子又は炭素原子と酸素原子を介してケイ素原子に結合したエポキシ基又はトリアルコキシシリル基を示し、具体的には、下記の基を挙げることができる。
【化２７】
0005459033.tif 000028
［式中、Ｒ5は酸素原子が介在してもよい炭素数１〜１０、特に炭素数１〜５の２価炭化水素基（メチレン基、エチレン基、プロピレン基等のアルキレン基、シクロへキシレン基等のシクロアルキレン基、オキシエチレン基、オキシプロピレン基、オキシブチレン基等のオキシアルキレン基など）を示す。］
【００５２】
【化２８】
0005459033.tif 000029
［式中、Ｒ6は炭素数１〜１０、特に炭素数１〜４の２価炭化水素基（メチレン基、エチレン基、プロピレン基等のアルキレン基など）を示し、Ｒ7は炭素数１〜８、特に炭素数１〜４の１価炭化水素基（メチル基、エチル基、プロピル基、ブチル基等のアルキル基など）を示し、Ｒ8は水素原子又はメチル基、ｋ’は２〜１０、好ましくは３〜８の整数を示す。］
【００５３】
Ａとして、具体的には、下記に示すものが例示できる。
【化２９】
0005459033.tif 000030
【００５４】
Ｂは、炭素原子又は炭素原子と酸素原子を介してケイ素原子に結合した１価のパーフルオロアルキル基又はパーフルオロオキシアルキル基を示す。１価のパーフルオロアルキル基又はパーフルオロオキシアルキル基の例としては、例えば、下記一般式で表されるもの等を挙げることができる。
【００５５】
【化３０】
0005459033.tif 000031
［式中、Ｒ9は炭素数１〜１０、特に炭素数１〜４の２価炭化水素基（メチレン基、エチレン基、プロピレン基等のアルキレン基など）を示し、Ｒ10は水素原子、メチル基又はフェニル基を示し、ｇは１〜２０、好ましくは２〜１０の整数、ｈは１〜２００、好ましくは１〜１００の整数、ｉは１〜３の整数である。］
【００５６】
Ｂとして、具体的には、下記に示すものが例示できる。なお、下記式において、Ｐｈはフェニル基である。
【化３１】
0005459033.tif 000032
【００５７】
（Ｄ）成分のオルガノシロキサンは、１分子中にケイ素原子に結合した水素原子（ＳｉＨ基）を２個以上、好ましくは３個以上有するオルガノハイドロジェンポリシロキサンに、ビニル基、アリル基等の脂肪族不飽和基とエポキシ基又はトリアルコキシシリル基とを含有する化合物、更に必要により脂肪族不飽和基とパーフルオロアルキル基又はパーフルオロオキシアルキル基とを含有する化合物を、常法に従って部分付加反応させることにより得ることができる。なお、（Ｄ）成分のオルガノシロキサンは、ＳｉＨ基を有することが必須であるため、上記脂肪族不飽和基の数は、ＳｉＨ基の数より少ない必要がある。
このオルガノシロキサンの製造に際しては、反応終了後に目的物質を単離してもよいが、未反応物及び付加反応触媒を除去しただけの混合物を使用することもできる。
【００５８】
（Ｄ）成分のオルガノシロキサンとして、具体的には、下記の構造式で示されるものが例示される。これらの化合物は単独で使用してもよく、２種以上を併用してもよい。なお、下記式において、Ｍｅはメチル基、Ｐｈはフェニル基である。
【００５９】
【化３２】
0005459033.tif 000033
【００６０】
【化３３】
0005459033.tif 000034
（ｏ’、ｑ’、ｒ’は正の整数、ｐ’は０以上の整数である。）
【００６１】
【化３４】
0005459033.tif 000035
【００６２】
【化３５】
0005459033.tif 000036
【００６３】
【化３６】
0005459033.tif 000037
【００６４】
【化３７】
0005459033.tif 000038
（ｏ’、ｑ’、ｒ’は正の整数、ｐ’は０以上の整数である。）
【００６５】
【化３８】
0005459033.tif 000039
【００６６】
【化３９】
0005459033.tif 000040
【００６７】
（Ｄ）成分の使用量は、（Ａ）成分１００質量部に対し、０．１〜１０質量部、好ましくは０．２〜５質量部の範囲である。０．１質量部未満の場合には十分な接着性が得られず、１０質量部を超えると組成物の流動性が悪くなり、得られる硬化物の物理的強度が低下し、また硬化性を阻害することが多くなる。
【００６８】
［その他の成分］
本発明の組成物においては、その実用性を高めるために上記の（Ａ）〜（Ｄ）成分以外にも、可塑剤、粘度調節剤、可撓性付与剤、ヒドロシリル化反応触媒の制御剤、無機質充填剤、接着促進剤、（Ｄ）成分以外の接着助剤、シランカップリング剤等の各種配合剤を必要に応じて添加することができる。これら添加剤の配合量は、本発明の目的を損なわない範囲、及び組成物の特性及び硬化物の物性を損なわない限りにおいて任意である。
【００６９】
可塑剤、粘度調節剤、可撓性付与剤として、下記一般式（２）で表されるポリフルオロモノアルケニル化合物及び／又は下記一般式（３）、（４）で表される直鎖状ポリフルオロ化合物を用いることができる。
【００７０】
Ｒｆ2−（Ｘ’）a−ＣＨ＝ＣＨ2                              （２）  
［式中、Ｒｆ2は下記一般式（ｉ）
Ｆ−［ＣＦ（ＣＦ3）ＣＦ2Ｏ］h'−Ｃi'Ｆ2i'−                （ｉ）
（式中、ｈ’は１〜２００、好ましくは１〜１５０の整数であり、ｉ’は１〜３の整数である。）
で示される基であり、Ｘ’は−ＣＨ2−、−ＯＣＨ2−、−ＣＨ2ＯＣＨ2−又は−ＣＯ−ＮＲ’−Ｙ’−（但し、Ｒ’は水素原子、メチル基、フェニル基又はアリル基であり、Ｙ’は−ＣＨ2−、下記構造式（Ｚ’）で示される基又は下記構造式（Ｚ”）で示される基である。）
【化４０】
0005459033.tif 000041
（ｏ，ｍ又はｐ−ジメチルシリルフェニレン基）
【化４１】
0005459033.tif 000042
であり、ａは０又は１である。］
【００７１】
Ｄ−Ｏ−（ＣＦ2ＣＦ2ＣＦ2Ｏ）b−Ｄ                            （３）
（式中、ＤはＣg'Ｆ2g'+1−（ｇ’は１〜３）で示される基であり、ｂは１〜２００の整数である。）
Ｄ−Ｏ−（ＣＦ2Ｏ）c−（ＣＦ2ＣＦ2Ｏ）d−Ｄ                  （４）
（式中、Ｄは上記と同じであり、ｃ及びｄはそれぞれ１〜２００の整数であり、かつ、２≦ｃ＋ｄ≦２００を満たす整数である。）
【００７２】
上記一般式（２）で表されるポリフルオロモノアルケニル化合物の具体例としては、下記式で表されるものが挙げられる。
【化４２】
0005459033.tif 000043
（ここで、ｍ＝１〜１００である。）
【００７３】
上記一般式（３）、（４）で表される直鎖状ポリフルオロ化合物の具体例としては、例えば、下記のものが挙げられる。
ＣＦ3−Ｏ−（ＣＦ2ＣＦ2ＣＦ2Ｏ）n−ＣＦ2ＣＦ3
ＣＦ3−Ｏ−［（ＣＦ2Ｏ）m−（ＣＦ2ＣＦ2Ｏ）n］−ＣＦ3
（ここで、ｍ＝１〜２００、ｎ＝１〜２００、ｍ＋ｎ＝２〜２００である。）
【００７４】
また、上記一般式（２）〜（４）で表されるポリフルオロ化合物の粘度（２３℃）は、５０〜５０，０００ｍＰａ・ｓ、特に１００〜２０，０００ｍＰａ・ｓの範囲であることが望ましい。
上記一般式（２）〜（４）で表されるポリフルオロ化合物を添加する場合の配合量は、（Ａ）成分１００質量部に対して１〜１００質量部、特に５〜５０質量部であることが好ましい。
【００７５】
また、ヒドロシリル化反応触媒の制御剤としては、例えば、１−エチニル−１−ヒドロキシシクロヘキサン、３−メチル−１−ブチン−３−オール、３，５−ジメチル−１−ヘキシン−３−オール、３−メチル−１−ペンテン−３−オール、フェニルブチノール等のアセチレン性アルコールや、上記の１価含フッ素置換基を有するクロロシランとアセチレン性アルコールとの反応物、３−メチル−３−ペンテン−１−イン、３，５−ジメチル−３−ヘキセン−１−イン、トリアリルイソシアヌレート等、あるいはポリビニルシロキサン、有機リン化合物等が挙げられ、その添加により硬化反応性と保存安定性を適度に保つことができる。
【００７６】
無機質充填剤としては、例えば、ＢＥＴ法による比表面積が５０ｍ2／ｇ以上（通常、５０〜４００ｍ2／ｇ）、特には１００〜３００ｍ2／ｇ程度の、煙霧質シリカ、沈降シリカ、それらのシラン、シラザン又はシロキサン処理物、石英粉末、溶融石英粉末、珪藻土、炭酸カルシウム等の補強性又は準補強性充填剤、酸化チタン、酸化鉄、カーボンブラック、アルミン酸コバルト等の無機顔料、酸化チタン、酸化鉄、カーボンブラック、酸化セリウム、水酸化セリウム、炭酸亜鉛、炭酸マグネシウム、炭酸マンガン等の耐熱向上剤、アルミナ、窒化硼素、炭化ケイ素、金属粉末等の熱伝導性付与剤、カーボンブラック、銀粉末、導電性亜鉛華等の導電性付与剤等を添加することができる。これらの無機質充填剤は、通常、（Ａ）成分１００質量部に対して０．５〜２０質量部、特には１〜２０質量部程度の配合量で添加することが好ましい。
【００７７】
また、カルボン酸無水物、チタン酸エステル、ジルコン酸エステル等の接着促進剤、（Ｄ）成分以外の接着付与剤、例えば、トリス−（３−トリメトキシシリルプロピル）イソシアヌレート、トリス−（３−トリエトキシシリルプロピル）イソシアヌレート、３−トリメトキシシリルプロピルコハク酸、３−トリエトキシシリルプロピルコハク酸、Ｎ−フェニル−γ−アミノプロピルトリメトキシシラン、γ−メタクリロキシプロピルトリメトキシシラン、γ−アクリロキシプロピルトリメトキシシラン、β−（３，４−エポキシシクロヘキシル）エチルトリメトキシシラン、Ｎ−β−（アミノエチル）−γ−アミノプロピルトリメトキシシラン、Ｎ−β−（アミノエチル）−γ−アミノプロピルメチルジメトキシシラン、γ−アミノプロピルトリメトキシシラン、γ−アミノプロピルトリエトキシシラン、ビニルトリメトキシシラン、ビニルトリエトキシシラン、γ−グリシドキシプロピルメチルジエトキシシラン、γ−グリシドキシプロピルトリメトキシシラン等のシランカップリング剤を添加することができる。
【００７８】
［接着剤組成物」
本発明の接着剤組成物は、上記した（Ａ）〜（Ｄ）成分とその他の任意成分とをプラネタリーミキサー、ロスミキサー、ホバートミキサー等の混合装置、必要に応じてニーダー、三本ロール等の混練装置を使用して均一に混合することによって製造することができる。
【００７９】
本発明の接着剤組成物は、用途に応じて前記（Ａ）〜（Ｄ）成分の混合物を１つの組成物として取り扱う、いわゆる一液タイプとして構成してもよいし、或いは、例えば前記（Ａ）、（Ｃ）成分の混合物を一方の組成物とし、（Ｂ）、（Ｄ）成分の混合物を他方の組成物とする、いわゆる二液タイプとして構成し、使用にあたってこれらを混合してもよい。
【００８０】
製造された接着剤組成物は、（Ａ）成分の含フッ素アミド化合物の官能基、（Ｃ）成分の触媒の種類により室温硬化も可能であるが、硬化を促進するためには加熱することが好ましく、特に各種基材に対して良好な接着性を発揮させるためには６０℃以上、好ましくは１００〜２００℃にて数分〜数時間程度の時間で硬化させることが好ましい。
【００８１】
なお、本発明の接着剤組成物を使用するに当たり、その用途、目的に応じて該組成物を適当なフッ素系溶剤、例えば１，３−ビス（トリフルオロメチル）ベンゼン、パラキシレンヘキサフルオライド、フロリナート（３Ｍ社製）、パーフルオロブチルメチルエーテル、パーフルオロブチルエチルエーテル、或いはそれらの混合物等に所望の濃度に溶解して使用してもよい。
【００８２】
本発明の接着剤組成物は、短時間の加熱によって金属やプラスチック等の幅広い種類の基材に対して良好な接着性を示すものである。このような金属としては、アルミニウム、ステンレス鋼、ニッケル、クロム、銅、亜鉛や、これら２種以上の合金などが挙げられ、またプラスチックとしては、エポキシ樹脂、フェノール樹脂、ＰＥＴ（ポリエチレンテレフタレート）樹脂、ＰＢＴ（ポリブチレンテレフタレート）樹脂等のポリエステル樹脂、ＰＣ（ポリカーボネート）樹脂、ＰＰＳ（ポリフェニレンスルフィド）樹脂、ＰＡ（ポリアミド）樹脂、ＰＩ（ポリイミド）樹脂、ＬＣＰ（液晶ポリマー）樹脂などが挙げられる。
【００８３】
本発明の接着剤組成物は、自動車関連部品、各種電気・電子部品などの接着剤として有用である。例えば、自動車の制御系に使用される各種圧力センサー、ＶＶＴセンサー、ガス濃度検知器、温度センサーなどの検知器・センサーの半導体チップの固定用接着剤（ダイアタッチ剤又はダイボンディング剤）、ケース用シール剤や電子回路保護用コーティング剤として好適であり、また、各種ガス、温水、薬品などに曝されるセンサーなどの保護用封止剤、インクジェットプリンター用の接着剤、プリンターヘッド用の接着剤・封止剤、レーザープリンターや複写装置のロールやベルトのコーティング剤、各種回路基板の接着シール剤・コーティング剤などに好適に用いることができる。
【実施例】
【００８４】
以下、実施例及び比較例を示して本発明を具体的に説明するが、本発明は下記実施例に制限されるものではない。なお、下記の例において部は質量部を示す。また、粘度、接着力等は２３℃における測定値を示す。
【００８５】
［実施例１］
下記式（５）で示されるポリマー（粘度１２，０００ｍＰａ・ｓ、ビニル基量０．０１２８モル／１００ｇ）１００部をプラネタリーミキサー内に仕込み、そこへジメチルジクロロシランで表面処理された煙霧質シリカ（ＢＥＴ比表面積２５０ｍ2／ｇ）１０部を添加し、加熱せずに１時間混練した。引き続き混練しながら装置を加熱し、内温が１５０℃に達してから１５０〜１７０℃に保持しながら２時間減圧下（６０Ｔｏｒｒ）で熱処理した。次に、内容物を４０℃以下に冷却後、三本ロールを２回通してベースコンパウンドを得た。このベースコンパウンド１６．５部に対して下記式（５）で示されるポリマー８５．０部をプラネタリーミキサー内に仕込み、均一になるまで混合した。これに白金−ジビニルテトラメチルジシロキサン錯体のトルエン溶液（白金濃度０．５質量％）０．２０部、エチニルシクロヘキサノールの６０質量％トルエン溶液０．２５部、下記式（６）で示される含フッ素有機ケイ素化合物２．０部、下記式（７）で示される含フッ素有機ケイ素化合物１．３部、下記式（８）で示される接着付与剤１．０部を順次添加し、均一になるように混合した。その後、脱泡操作を行うことにより組成物を調製した。
【００８６】
【化４３】
0005459033.tif 000044
【００８７】
接着試験
得られた組成物をカートリッジに充填した後、表１に記載の各種被着体の５０ｍｍ×２５ｍｍのテストパネル２枚をそれぞれの端部が１０ｍｍずつ重複するように厚さ８０μｍの上記組成物の層を挟んで重ね合わせ、１５０℃で１時間加熱することにより該組成物を硬化させ、接着試験片を作製した。次いで、これらの試料について引張剪断接着試験（引張速度５０ｍｍ／分）を行い、接着強度及び凝集破壊率を評価した。それらの結果を表１に示す。
【００８８】
耐酸性試験
上記組成物を２ｍｍ厚の長方形の型枠（１０５ｍｍ×８５ｍｍ）に置き、１００ｋｇ／ｃｍ2、１５０℃で１０分プレスキュアー、更に１５０℃で５０分のオーブンキュアーを行ってシート状硬化物を作製した。このシート片から酸浸漬前後の硬さ測定用試験片（２５ｍｍ×５０ｍｍ）を１２枚作製した。まずブランクとして得られた試験片の中から３枚を重ねて、Ａ型硬度計を用いて硬さ測定を行った（ＪＩＳ  Ｋ６２５３に準拠）。残りの試験片は、相互に接触しないようにして３枚ずつ各３種類の酸性液に４０℃で７日間浸漬した後、表面をアルカリ水及び純水を使用して洗浄し、水分を十分に拭きとってから３枚を重ねて硬さ測定を行った（ＪＩＳ  Ｋ６２５３に準拠）。また、表面状態を目視観察した。それらの結果を表２に示す。
【００８９】
［実施例２］
実施例１の式（８）で示される接着付与剤１．０部の代わりに、下記式（９）で示される接着付与剤０．５部及びγ−グリシドキシプロピルトリメトキシシラン０．２部を用いた以外は、実施例１と同様の方法で組成物を調製し、実施例１と同様の評価を行った。結果を表１及び表２に示す。
【００９０】
【化４４】
0005459033.tif 000045
【００９１】
［実施例３］
実施例１の式（７）で示される有機ケイ素化合物の代わりに、下記式（１０）で示される有機ケイ素化合物２．０部を用いた以外は、実施例１と同様の方法で組成物を調製し、実施例１と同様の評価を行った。結果を表１及び表２に示す。
【００９２】
【化４５】
0005459033.tif 000046
【００９３】
［比較例１〜３］
実施例１〜３において、上記式（５）で示されるポリマーの代わりに、下記式（１１）で示されるポリマー（粘度１２，５００ｍＰａ・ｓ、ビニル基量０．０１２４モル／１００ｇ）を用いた以外は、実施例１と同様の方法で組成物を調製し、実施例１と同様の評価を行った。結果を表１及び表２に示す。
【００９４】
【化４６】
0005459033.tif 000047
【００９５】
【表１】
0005459033.tif 000048
【００９６】
【表２】
0005459033.tif 000049